СПОСОБ ИНИЦИИРОВАНИЯ ВЫСОКОСЕЛЕКТИВНОГО КАТАЛИЗАТОРА ПОЛУЧЕНИЯ ЭТИЛЕНОКСИДА

1. Способ пуска процесса эпоксидирования этилена, включающий:
контактирование слоя катализатора, включающего высокоселективный катализатор эпоксидирования на основе серебра, с композицией подаваемого газа при первой температуре, причем указанная композиция подаваемого газа включает этилен, кислород, регулятор и диоксид углерода, где указанный диоксид углерода присутствует в указанной композиции подаваемого газа с концентрацией больше примерно 6 об.%;
повышение первой температуры до второй температуры, чтобы создать желаемую концентрацию этиленоксида; и
регулирование композиции подаваемого газа, чтобы поддержать указанную желаемую концентрацию этиленоксида, достигая в то же время желаемой производительности и селективности катализатора.
2. Способ по п.1, в котором указанная концентрация диоксида углерода в указанном подаваемом газе больше примерно 10 об.%.
3. Способ по п.1, в котором указанный высокоселективный катализатор эпоксидирования на основе серебра включает подложку, каталитически эффективное количество серебра или серебросодержащего соединения, активирующее количество рения или ренийсодержащего соединения и активирующее количество одного или более щелочных металлов или соединений, содержащих щелочные металлы.
2
4. Способ по п.3, в котором указанная подложка представляет собой по существу альфа-оксид алюминия, имеющий площадь поверхности от 0,1 до 10 м/г.
5. Способ по п.3, в котором указанный катализатор дополнительно включает активирующее количество одного или более соединений, содержащих металл Группы IIA, одного или более соединений, содержащих переходный металл, одного или более серосодержащих соединений, одного или более фторсодержащих соединений, одного или более фосфорсодержащих соединений, одного или более борсодержащих соединений или их сочетаний.
6. Способ по п.5, в котором соединение, содержащее металл Группы IIA, включает бериллий, магний, кальций, стронций, барий или их сочетания.
7. Способ по п.5, в котором соединение, содержащее переходный металл, включает элемент, выбранный из Групп IVA, VA, VIA, VIIA и VIIIA Периодической таблицы элементов, или их сочетания.
8. Способ по п.7, в котором соединение, содержащее переходный металл, включает молибден, вольфрам, хром, титан, гафний, цирконий, ванадий, торий, тантал, ниобий или их сочетания.
9. Способ по п.8, в котором соединение, содержащее переходный металл, включает молибден или вольфрам или их сочетания.
10. Способ по п.3, в котором соединение, содержащее щелочной металл, включает литий, натрий, калий, рубидий, цезий или их сочетания.
11. Способ по п.3, в котором соединение, содержащее щелочной металл, включает цезий и литий.
12. Способ по п.1, в котором указанную концентрацию диоксида углерода обеспечивают одним из: подачей с организацией байпаса части потока подаваемого газа к абсорберу диоксида углерода, подачей с организацией байпаса части обедненного карбонатом потока и уменьшением потока пара к карбонатному регенератору с уменьшением содержания доступного карбоната в обедненном карбонатом растворе для абсорбции диоксида углерода.
13. Способ по п.1, в котором указанная первая температура составляет от примерно 180°C до примерно 220°C, и указанная вторая температура составляет от примерно 230°C до примерно 270°C.
14. Способ по п.1, в котором указанная регулировка подаваемой композиции включает изменение концентрации диоксида углерода или этилена.
15. Способ эпоксидирования этилена, включающий:
контактирование слоя катализатора, включающего высокоселективный катализатор эпоксидирования на основе серебра, с композицией подаваемого газа при первой температуре, причем указанная композиция подаваемого газа включает этилен, кислород, регулятор и диоксид углерода, где указанный диоксид углерода присутствует в указанной композиции подаваемого газа с первой концентрацией больше примерно 6 об.%;
повышение первой температуры до второй температуры, чтобы создать желаемую концентрацию этиленоксида;
регулировку композиции подаваемого газа, чтобы поддержать указанную желаемую концентрацию этиленоксида, достигая в то же время желаемой производительности катализатора; и
снижение второй температуры до третьей температуры, при одновременном снижении концентрации диоксида углерода до второй концентрации примерно 5 об.% или менее.
16. Способ по п.15, в котором указанная первая концентрация диоксида углерода в указанном подаваемом газе больше примерно 10 об.%.
17. Способ по п.15, в котором указанный высокоселективный катализатор эпоксидирования на основе серебра включает подложку, каталитически эффективное количество серебра или серебросодержащего соединения, активирующее количество рения или ренийсодержащего соединения и активирующее количество одного или более щелочных металлов или соединений, содержащих щелочные металлы.
18. Способ по п.17, в котором указанный катализатор дополнительно включает активирующее количество одного или более соединений, содержащих металл Группы IIA, одного или более соединений, содержащих переходный металл, одного или более серосодержащих соединений, одного или более фторсодержащих соединений, одного или более фосфорсодержащих соединений, одного или более борсодержащих соединений или их сочетаний.
19. Способ по п.15, в котором указанную концентрацию диоксида углерода обеспечивают одним из: подачей с организацией байпаса части потока подаваемого газа к абсорберу диоксида углерода, подачей с организацией байпаса части обедненного карбонатом потока и уменьшением потока пара к карбонатному регенератору с уменьшением содержания доступного карбоната в обедненном карбонатом растворе для абсорбции диоксида углерода.